(57)【要約】【課題】有機過酸化物の反応後の分解物がブルームすることなく外観に優れ、またベルト表面の摩擦係数を低下させて通常走行時における異音の発生を阻止した摩擦伝動ベルトを提供することにある。【解決手段】心線２をベルト長手方向に沿って埋設した接着層３と、この接着層３の一方の面に設けられた圧縮層４と、接着層３の他方の面を被覆するカバー帆布からなる伸張層５とを有するＶリブドベルト１であり、圧縮層４の表面層である摩擦伝動面は少なくとも摩擦伝動面が、エチレン・α−オレフィンエラストマー１００重量部に対して、ジアルキルパーオキサイドからなる有機過酸化物１〜１０重量部、ポリエチレングリコール１〜１０重量部、そしてカーボンブラックを配合したゴム組成物で構成される。【選択図】  図１
2008291992.tif 000002
【特許請求の範囲】
【請求項１】
少なくとも摩擦伝動面が、エチレン・α−オレフィンエラストマー１００重量部に対して、ジアルキルパーオキサイドからなる有機過酸化物１〜１０重量部、ポリエチレングリコール１〜１０重量部、そしてカーボンブラックを配合したゴム組成物で構成されることを特徴とする摩擦伝動ベルト。
【請求項２】
ジアルキルパーオキサイドは、１，３−ビス（ｔ−ブチルパーオキシイソプロピル）ベンゼン、そしてジクミルパーオキシドから選ばれた少なくとも１種である請求項１記載の摩擦伝動ベルト。
【請求項３】
摩擦伝動ベルトが、Ｖリブドベルトである請求項１または２記載の摩擦伝動ベルト。
【発明の詳細な説明】
【技術分野】
【０００１】
本発明は動力伝動に用いられる摩擦伝動ベルトに関する。
【背景技術】
【０００２】
従来から、自動車用エンジン等に使用される動力伝動ベルトとしては、天然ゴム、スチレン・ブタジエンゴム、クロロプレンゴム等のゴムが一般的に使用されていた。しかし、近年、省エネルギー化及びコンパクト化の社会的要請を背景に、自動車のエンジンルーム内の部品が密集して配置される傾向があり、それに起因してエンジンルーム内の雰囲気温度は従来に比べて上昇してきている。
【０００３】
このような高温雰囲気下において、動力伝動ベルトを構成する前記ゴムが硬化し、早期にクラックが生じるという問題が指摘されていた。また省エネルギー化に伴ってエンジンの回転変動が大きくなり、その影響を受けて動力伝動ベルトの張力変動が増大し、早期摩耗や発音などの問題が発生してきた。更に、クロロプレンなどのハロゲンを含んだゴムはダイオキシンの発生につながることから、環境負荷物質であるハロゲンを含有しないゴムで製造されたベルトが近年求められている。
【０００４】
このような要求に対して、最近ではエチレン・プロピレン系ゴム（ＥＰＭ）あるいはエチレン・プロピレン・ジエン共重合体ゴム（ＥＰＤＭ）等のエチレン・α−オレフィンゴムが、優れた耐熱性を有しているとともに比較的に安価なポリマーであり、脱ハロゲンという要求を満たしていることからも有望視されている。具体的には、α−β−不飽和有機酸の金属塩で補強されたエチレン・α−オレフィンエラストマーを使用した動力伝動用ベルトが提案されている（例えば、特許文献１参照）。
【０００５】
しかし、優れた耐熱性を得るためにエチレン・α−オレフィンエラストマーを有機過酸化物で加硫する場合が多く、有機過酸化物の種類によっては反応後の分解物がブルームしやすくなるという問題があった。特に、有機過酸化物として、例えば、α、α’−ビス（ｔ−ブチルペルオキシ）ジイソプロピルベンゼンを含有したゴム組成物をブレーキホースとして使用した場合、未反応の有機過酸化物や有機過酸化物の分解残渣がブレーキ液に溶出するといった不具合があることも特許文献２に報告されている。
【特許文献１】特表平９−５００９３０号公報
【特許文献２】特開２００２−２４９６２３号公報
【発明の開示】
【発明が解決しようとする課題】
【０００６】
かかる現状を鑑み、本発明ではエチレン・α−オレフィンエラストマーを有機過酸化物で加硫する場合、有機過酸化物の反応後の分解物がブルームすることなく外観に優れ、またベルト表面の摩擦係数を低下させて通常走行時における異音の発生を阻止した摩擦伝動ベルトを提供することにある。
【課題を解決するための手段】
【０００７】
本願請求項１記載の発明は、少なくとも摩擦伝動面が、少なくとも摩擦伝動面が、エチレン・α−オレフィンエラストマー１００重量部に対して、ジアルキルパーオキサイドからなる有機過酸化物１〜１０重量部、ポリエチレングリコール１〜１０重量部、そしてカーボンブラックを配合したゴム組成物で構成される摩擦伝動ベルトにあり、たとえジアルキルパーオキサイドとエチレン・α−オレフィンエラストマーとの極性が相違し、またジアルキルパーオキサイドの分解物が常温で固体であっても、ポリエチレングリコールの存在によってブルームの発生を阻止することができる。
【０００８】
本願請求項２記載の発明は、ジアルキルパーオキサイドは、１，３−ビス（ｔ−ブチルパーオキシイソプロピル）ベンゼン、そしてジクミルパーオキシドから選ばれた少なくとも１種である。
【０００９】
本願請求項３記載の発明は、摩擦伝動ベルトがＶリブドベルトであることを特徴とする。
【発明の効果】
【００１０】
本願請求項記載の発明では、ジアルキルパーオキサイドからなる有機過酸化物とポリエチレングリコールを併用することによってベルト用ゴムの物性を低下させることなく、ジアルキルパーオキサイドの分解反応物のブルームを抑制することができて外観の優れた、またベルト表面の摩擦係数を低下させて通常走行時における異音の発生を阻止した摩擦伝動ベルトになる。
【発明を実施するための最良の形態】
【００１１】
本発明の実施の形態について説明する。本実施形態は、摩擦伝動ベルトとして、ベルトの長手方向に延びる複数のリブ部を有するＶリブドベルトに本発明を適用したものである。
【００１２】
図１に示すようにＶリブドベルト１は、心線２をベルト長手方向に沿って埋設した接着層３と、この接着層３の一方の面に設けられた圧縮層４と、接着層３の他方の面を被覆するカバー帆布からなる伸張層５とを有する。そして圧縮層４には、ベルト長手方向に延びる断面略三角形状の複数のリブ部６が設けられている。ここで摩擦伝動面は圧縮層４の表面層をいう。
【００１３】
本発明で使用する心線２は、ポリエチレンテレフタレート（ＰＥＴ）繊維、ポリエチレンナフタレート（ＰＥＮ）繊維、ポリトリメチレンテレフタレート（ＰＴＴ）繊維、ポリブチレンテレフタレート（ＰＢＴ）繊維、ポリパラフェニレンベンゾビスオキサゾール（ＰＢＯ）繊維、ポリアミド繊維、ガラス繊維、またはアラミド繊維などから構成される撚糸コードが使用できる。
【００１４】
前記心線は接着処理を施されることが望ましく、例えば（１）未処理コードをエポキシ化合物やイソシアネート化合物から選ばれた処理液を入れたタンクに含浸してプレディップした後、（２）１６０〜２００°Ｃに温度設定した乾燥炉に３０〜６００秒間通して乾燥し、（３）続いてＲＦＬ液からなる接着液を入れたタンクに浸漬し、（４）２１０〜２６０°Ｃに温度設定した延伸熱固定処理器に３０〜６００秒間通し−１〜３％延伸して延伸処理コードとする、ことができる。
【００１５】
ＲＦＬ処理液はレゾルシンとホルムアルデヒドの初期縮合物をゴムラテックスと混合したものであり、この場合レゾルシンとホルムアルデヒドのモル比は１：２〜２：１にすることが接着力を高める上で好適である。モル比が１／２未満では、レゾルシン−ホルムアルデヒド樹脂の三次元化反応が進み過ぎてゲル化し、一方２／１を超えると、逆にレゾルシンとホルムアルデヒドの反応があまり進まないため、接着力が低下する。
【００１６】
ゴムラテックスとしては、スチレン・ブタジエン・ビニルピリジン三元共重合体、水素化ニトリルゴム、クロロプレンゴム、ニトリルゴムなどがあげられる。
【００１７】
また、レゾルシン・ホルムアルデヒドの初期縮合物と上記ゴムラテックスの固形分質量比は１：２〜１：８が好ましく、この範囲を維持すれば接着力を高める上で好適である。上記の比が１／２未満の場合には、レゾルシン−ホルムアルデヒドの樹脂分が多くなり、ＲＦＬ皮膜が固くなり動的な接着が悪くなり、他方１／８を超えると、レゾルシン・ホルムアルデヒドの樹脂分が少なくなるため、ＲＦＬ皮膜が柔らかくなり、接着力が低下する。
【００１８】
更に、上記ＲＦＬ液には通常の加硫促進剤や加硫剤を添加してもよい。
【００１９】
伸張層５を構成する帆布は、織物、編物、不織布などから選択される繊維基材である。構成する繊維素材としては、公知公用のものが使用できるが、例えば綿、麻等の天然繊維や、金属繊維、ガラス繊維等の無機繊維、そしてポリアミド、ポリエステル、ポリエチレン、ポリウレタン、ポリスチレン、ポリフロルエチレン、ポリアクリル、ポリビニルアルコール、全芳香族ポリエステル、アラミド等の有機繊維が挙げられる。織物の場合は、これらの糸を平織、綾織、朱子織等することにより製織される。
【００２０】
上記帆布は、公知技術に従ってＲＦＬ液に浸漬することが好ましい。またＲＦＬ液に浸漬後、未加硫ゴムを帆布に擦り込むフリクションやゴムを溶剤に溶かしたソーキング液に浸漬処理することができる。尚、ＲＦＬ液には適宜カーボンブラック液を混合して処理反を黒染めし、公知の界面活性剤を０．１〜５．０質量％加えてもよい。
【００２１】
ここで圧縮層４は、エチレン・α−オレフィンエラストマー１００重量部に対して、溶解度指数が８．３〜１０．７（ｃａｌ／ｃｍ3）1/2の可塑剤を１０〜２５重量部、無機充填剤を６０〜１１０重量部配合したゴム組成物で構成されている
【００２２】
エチレン・α−オレフィンエラストマーとしては、エチレンとα−オレフィン（プロピレン、ブテン、ヘキセン、あるいはオクテン）の共重合体、あるいは、エチレンと上記α−オレフィンと非共役ジエンの共重合体などであり、具体的にはＥＰＭやＥＰＤＭなどのゴムをいう。上記ジエン成分としては、エチリデンノルボルネン、ジシクロペンタジエン、１，４−ヘキサジエン、シクロオクタジエン、メチレンノルボルネンなどの炭素原子数５〜１５の非共役ジエンが挙げられる。
【００２３】
無機充填剤は、カーボンブラック、金属炭酸塩、金属珪酸塩などを挙げることができる。尚、補強性を考慮すると、少なくともカーボンブラックが含有されることが望ましい。
【００２４】
カーボンブラックは、窒素吸着比表面積（Ｎ２ＳＡ）２０〜１５０ｃｍ２／ｇ，ＤＢＰ吸油量が５０〜１６０ｃｍ３／１００ｇの特性を有するものを使用することが好ましい。更に好ましくは窒素吸着比表面積が６５〜１２５ｍ２／ｇかつジブチルフタレート吸油量が９０〜１２５ｃｍ３／１００ｇのカーボンブラックを選択すると耐摩耗性に優れた構成とすることができる。即ち、本発明にかかるゴム組成物は溶解度指数が８．３〜１０．７（ｃａｌ／ｃｍ3）1/2の可塑剤を多く配合しているため、耐摩耗性が低く粘着摩耗が発生し易い性質を有するが、無機充填剤として窒素吸着比表面積が６５〜１２５ｍ２／ｇかつジブチルフタレート吸油量が９０〜１２５ｃｍ３／１００ｇのカーボンブラックを含めることで、優れた耐摩耗性を呈し、粘着摩耗を抑制する効果がある。ここで、窒素吸着比表面積は、カーボンブラックの比表面積であって、ＪＩＳ  Ｋ  ６２１７―２に従い測定される。またＤＢＰ吸油量（ジブチルフタレート吸油量）は、ストラクチャーの指標であって、ＪＩＳ  Ｋ  ６２１７―４に従い測定される。
【００２５】
金属炭酸塩としては、炭酸カルシウムを挙げることができ、金属珪酸塩としては、珪酸カルシウム、珪酸カリウムアルミニウム、珪酸アルミニウム、珪酸マグネシウムなどが挙げられる。更に具体的には、珪酸アルミニウムとしてはクレイ、珪酸マグネシウムとしてはタルク、珪酸カリウムアルミニウムとしてはマイカなどを挙げることができる。これらは単独又は併用することができる。なかでも炭酸カルシウムは、ゴムとの相溶性が良く、強度等の機械物性に悪影響を及ぼさないことから望ましい。
【００２６】
上記無機充填剤の平均一次粒径は、０．０１〜３．００μｍのものが好ましい。３．００μｍを超えるとベルトの耐久性に悪影響があるといった不具合があり、０．０１μｍ未満のものは分散性が悪くゴム物性が不均一になる。
【００２７】
上記無機充填剤の含有量はエチレン・α−オレフィンエラストマー１００重量部に対して６０〜１１０重量部である。６０重量部未満の場合は、可塑剤をブリードさせる効果が小さく、また耐粘着摩耗性が充分ではない。一方で、１１０重量部を超えると、耐屈曲性が低下するといった不具合がある。また無機充填剤として、カーボンブラックと金属炭酸塩及び／又は金属珪酸塩を配合する場合、強度、耐摩耗性及び耐発音性を考慮すると、エチレン・α−オレフィンエラストマー１００重量部に対してカーボンブラックを３０〜１００重量部、金属炭酸塩及び／又は金属珪酸塩を１０〜８０重量部とすることが望ましい。
【００２８】
前記ゴム組成物には架橋剤として有機過酸化物を配合する。有機過酸化物としては、ジアルキルパーオキサイド、例えばジクミルパーオキサイド、ジ−ｔ−ブチルパーオキサイド、２，５−ジメチル−２，５−ジ（ｔ−ブチルパーオキシ）−３−ヘキサン、２，５−ジメチル−２，５−ジ（ｔ−ブチルパーオキシ）ヘキシン、及び１，３−ビス（ｔ−ブチルパーオキシイソプロピル）ベンゼン等が挙げられる。これらの中でも、１分半減期温度が１７５℃前後のジクミルパーオキサイド、１，３−ビス（ｔ−ブチルパーオキシイソプロピル）ベンゼンが適切な加硫速度を有するために好ましい。
上記ジアルキルパーオキサイドは、単独もしくは混合物として、エチレン・α−オレフィンエラストマー１００重量部に対して１〜１０重量部の範囲で好ましく使用される。
【００２９】
上記ジアルキルパーオキサイドの分解反応物がブルームするのは、分解物が常温で固体であること、ポリマーとの極性が異なることによるが、これに該当するジアルキルパーオキサイドの一つとして、１，３−ビス（ｔ−ブチルパーオキシイソプロピル）ベンゼン、ジクミルパーオキサイド等が挙げられる。
【００３０】
上記ジアルキルパーオキサイドの分解反応物のブルーム抑制剤として、ポリエチレングリコールが使用されるが、エチレン・α−オレフィンエラストマー１００重量部に対して、１〜１０重量部添加される。添加量が１重量部未満であれば、ブルーム抑制剤の機能を発揮せず、他方１０重量部を超えると、ジアルキルパーオキサイドのブルームは阻止されるが、ポリエチレングリコールがブリードする問題が発生する。
【００３１】
また前記ゴム組成物は、エチレン・α−オレフィンエラストマー１００重量部に対して、Ｎ，Ｎ’−ｍ−フェニレンジマレイミド及び／又はキノンジオキシム類を好ましくは０．５〜１３重量部配合することができる。Ｎ，Ｎ’−ｍ−フェニレンジマレイミド及び／又はキノンジオキシム類は共架橋剤として作用し、０．５重量部未満では添加による効果が顕著でなく、１３重量部を超えると引裂き力並びに接着力が急激に低下する。このとき、共架橋剤としてＮ，Ｎ’−ｍ−フェニレンジマレイミドを選択した場合、架橋密度が高くなり、耐摩耗性が高く、また注水時と乾燥時の伝達性能の差が少ないといった特徴がある。またキノンジオキシム類を選択した場合は、繊維基材との接着性に優れるといった特徴がある。
【００３２】
キノンジオキシム類としては、ｐ−ベンゾキノンジオキシム、ｐ，ｐ’−ジベンゾキノンジオキシム、テトラクロロベンゾキノンポリ（ｐ−ジニトロベンゾキノン）等が挙げられる。接着性や架橋密度を考慮すると、ｐ−ベンゾキノンジオキシムやｐ，ｐ’−ジベンゾキノンジオキシムなどのベンゾキノンジオキシム類が好ましい。
【００３３】
そして、それ以外に必要に応じて、短繊維、老化防止剤、安定剤、加工助剤、着色剤のような通常のゴム配合物に使用されるものが使用される。これらの配合成分をゴム組成物に混合させる方法としては特に制限はなく、例えば、バンバリーミキサー、ニーダー等を用い、適宜公知の手段、方法によって混練することができる。
【００３４】
接着層３は、ゴム成分としてエチレン・α−オレフィンゴム単独またはその他の種類ゴムからなる相手ゴムを混ぜ合わせたブレンドゴムを用いることが望ましい。エチレン・α−オレフィンゴムにブレンドする相手ゴムとしては、ブタジエンゴム（ＢＲ）、スチレン・ブタジエンゴム（ＳＢＲ）、ニトリルゴム（ＮＢＲ）、水素化ニトリルゴム（Ｈ−ＮＢＲ）、クロロプレンゴム（ＣＲ）、ブチルゴム（ＩＩＲ）、天然ゴム（ＮＲ）の少なくとも一種のゴムを挙げることができる。勿論、上記と同様のゴム組成物を用いることも可能である。
【００３５】
尚、Ｖリブドベルトは、図１のような構成に限定されず、例えば接着層を配置しないＶリブドベルトや、背面に帆布を貼着せずゴムを露出させたＶリブドベルトなども本発明の技術範囲に属する。以下、これらの実施形態を図面をもとに説明する。
【００３６】
図２に示すＶリブドベルト２１は、背面２８が植毛層２４を設けたゴム組成物で形成された伸張層２５と、該伸張層２５の下層に接着層２２が配設され、更にその下層に圧縮層２６を配置した構成を有する。心線２３は、ベルト長手方向に沿って本体内に埋設されてなり、その一部が伸張層２５に接し、残部が接着層２２に接した状態となっている。そして前記圧縮層２６はベルト長手方向に伸びる断面略三角形の複数のリブ２７が設けられている。ここで、圧縮層２６に含有される短繊維はリブ形状に沿った流動状態を呈し、表面近傍の短繊維はリブ形状に沿って配向している。
【００３７】
図３に示すＶリブドベルト３１は、背面３８が短繊維３４を含有するゴム組成物で形成された伸張層３５と、該伸張層３５の下層に圧縮層３６を配置した構成を有する。心線３３は、ベルト長手方向に沿って本体内に埋設されてなり、その一部が伸張層３５に接し、残部が圧縮層３６に接した状態となっている。そして、前記圧縮層３５にはベルト長手方向に伸びる断面略三角形の複数のリブ３７が設けられており、該リブ表面には植毛層３９が設けられている。ここで、伸張層３５に含有される短繊維はランダム方向に配向している。
【００３８】
ここで図３では、伸張層３５を帆布で構成せず、短繊維を含有するゴム組成物で形成した構成を示したが、この際、背面駆動時の異音を抑制すべく、背表面に凹凸パターンを設けることができる。凹凸パターンとしては、編布パターン、織布パターン、スダレ織布パターンなどを挙げることができるが、最も好ましくは織物パターンである。また短繊維としては、ポリエステル、アラミド、ナイロン、綿などを所望に応じて配合することができる。尚、伸張層、圧縮層及び接着層を構成するゴム組成物、心線などは上述と同様のものが使用できる。
【００３９】
そして図３では、伸張層３５に含有される短繊維はランダム方向に配向しているが、ベルト幅方向に配向させるなど一方向に配向していてもかまわない。尚、ランダム方向に配向させた場合、多方向からの裂きや亀裂の発生を抑制できるといった特徴があるが、このとき短繊維として屈曲部を有する短繊維（例えばミルドファイバー）を選択すると、より多方向から作用する力に対して耐性ができるといった特徴がある。
【００４０】
また図３のように、接着層を配置しない構成の場合、心線３３は伸張層３５と圧縮層３６の境界領域でベルト本体に埋設されることになる。この時、心線３３とベルト本体との接着性を考慮すると、伸張層３５及び圧縮層３６のどちらか一方のゴム層は、短繊維を含有しないゴム組成物で構成することが望ましい。
【００４１】
尚、図２では伸張層２５を、短繊維を含有しないゴム組成物表面に植毛層２４を設けた構成としているが、短繊維を含有するゴム組成物表面に植毛層を設けた構成とすることも可能である。
【００４２】
また図２では、圧縮層２６に含有される短繊維はリブ形状に沿った流動状態を呈しているが、短繊維が幅方向に配向した構成としてもかまわない。
【００４３】
尚、Ｖリブドベルトが背面伝動を行う場合は、伸張層の表面も摩擦伝動面となりうる。よって、伸張層を本発明のゴム組成物で構成してもかまわない。
【００４４】
また摩擦伝動面の摩擦係数は、０．３〜０．６であることが望ましい。０．３未満であると充分な摩擦伝動性を維持することが困難となり、０．６を超えると発音抑制効果が充分ではない。尚、摩擦係数は下記実施例の試験条件にて測定される値である。
【００４５】
次に、これらＶリブドベルトの製造方法を説明する。製造方法としては限定されるものではないが例えば以下のような方法がある。
【００４６】
まず円筒状の成形ドラムの周面に伸張層を構成する部材と接着層を構成する接着ゴムシートとを巻き付けた後、この上にコードからなる心線を螺旋状にスピニングし、更に圧縮層を構成する圧縮ゴムシートを順次巻き付けて未加硫スリーブを形成した後、加硫して加硫スリーブを得る。次に、加硫スリーブを駆動ロールと従動ロールに掛架され所定の張力下で走行させ、更に回転させた研削ホイールを走行中の該加硫スリーブに当接するように移動してスリーブの圧縮層表面に３〜１００個の複数の溝状部を一度に研磨して摩擦伝動面を形成する。このようにして得られたスリーブを駆動ロールと従動ロールから取り外し、該スリーブを他の駆動ロールと従動ロールに掛架して走行させ、カッターによって所定に幅に切断して個々のＶリブドベルトに仕上げる。
【００４７】
尚、本実施形態は、Ｖリブドベルトに本発明を適用した一例であるが、Ｖリブドベルトに限らず、他の種類の摩擦伝動ベルトにも本発明を適用することは可能である。
【実施例】
【００４８】
次に、本発明を実施例により具体的に説明する。
【００４９】
実施例１〜６、比較例１〜４
以下の実施例１〜６、比較例１〜４のＶリブドベルトは、ポリエステル繊維のロープからなる心線を接着ゴム層内に埋設し、接着ゴム層の一方の面にゴム付綿帆布を２プライ積層し、接着ゴム層の他方の面側に設けられた圧縮ゴム層に３個のリブ部をベルトの長手方向に配したものである。
【００５０】
ここで、圧縮層として、表１に示すゴム組成物から調整し、バンバリーミキサーで混練後、カレンダーロールで圧延したものを用いた。ここで、ＨＡＦカーボンブラックは、窒素吸着比表面積が８３ｍ２／ｇかつジブチルフタレート吸油量が１０２ｃｍ３／１００である。圧縮層には短繊維が含まれており、該短繊維はベルト幅方向に配向している。一方、接着層は、表１に示すゴム組成物から短繊維を除いたゴム配合となっている。ここで、表１に示す配合のゴム組成物を１６５°Ｃで３０分間プレス架橋した架橋ゴム物性を評価した。得られた架橋ゴムの硬度（ＪＩＳ−Ａ）をＪＩＳ  Ｋ６２５３に、切断時の伸びＥＢ（短繊維の配向方向に対して直角方向）をＪＩＳ  Ｋ６２５１に従って測定した結果を表２に示す。
【００５１】
ベルトの製造方法としては、以下のような公知の方法を用いた。まず、フラットな円筒状の成形モールドに２プライのゴム付綿帆布及び接着ゴム層を巻きつけ、心線をスピニングし、さらに、圧縮ゴム層を巻きつけた後、圧縮ゴム層の上に加硫用ジャケットを挿入する。ついで、成形モールドを加硫缶内に入れて加硫した後、筒状の加硫スリーブを成形モールドから取り出す。そして、加硫スリーブの圧縮ゴム層をグラインダーにより研削して複数のリブ部を形成してから、カッターにより個々のベルトに切断して、Ｖリブドベルトを得た。
また、得られたＶリブドベルトのリブゴム表面を観察し、ブルームまたはブリードの有無を判定した。
【００５２】
次に、以下に述べるような、耐熱耐久試験、粘着摩耗試験を行った。
【００５３】
図４に示すように、耐熱耐久試験の評価に用いた走行試験機は、駆動プーリ１０（直径１２０ｍｍ）、アイドラープーリ１１（直径８５ｍｍ）、従動プーリ１２（直径１２０ｍｍ）、テンションプーリ１３（直径４５ｍｍ）とを順に配置して構成したものである。そして、試験機の各プーリ１０〜１３にＶリブドベルト１を掛架し、Ｖリブドベルト１のテンションプーリ１３への巻き付け角度を９０°に、アイドラープーリ１１への巻きつけ角度を１２０°にして雰囲気温度１２０°Ｃ、駆動プーリの回転数４９００ｒｐｍ、ベルト張力５７ｋｇｆ／３リブの試験条件で、駆動プーリ１０に荷重を付与してＶリブドベルト１を走行させ又、従動プーリ１２には負荷１２ＰＳを与え走行させた。一度２４時間で打ち切り、粘着磨耗の有無を点検した。
その後、再度走行させ、目標走行時間を４００時間とした。４００時間故障なく走行した場合には打ち切りとし、心線に達する亀裂の時間を調べた。
【００５４】
耐粘着摩耗試験では、各Ｖリブドベルトを、室温下において、駆動プーリ（直径１２０ｍｍ）、従動プーリ（直径１２０ｍｍ）及びアイドラープーリ（直径４５ｍｍ）に掛架し、従動プーリの負荷２馬力、アイドラープーリの取付け荷重１０２ｋｇｆ、回転数８００ｒｐｍの条件下で、２４時間走行させた後のベルト表面の粘着摩耗の有無を調べた。
以上のベルトの外観、耐熱耐久試験、粘着磨耗試験の結果を表１に併記する。
【００５５】
【表１】
2008291992.tif 000003
【００５６】
表１に示すように、比較例１はポリエチレングリコールを配合していなかったため、有機過酸化物の分解反応物のブルームが見られた。比較例２はポリエチレングリコールを多量に配合しすぎたためブリードが見られた。比較例３は有機過酸化物としてジアルキルパーオキサイドではない、ｎ−ブチル４，４−ビス（ｔ−ブチルぺルオキシ）バレレートを使用したため、加硫速度が速くなり、スコーチが短く、伸びが短く、結果としてベルトのクラックが入りやすくなった。比較例４は有機過酸化物が１５重量部であるため、ブルームが発生し、硬度が大きく、ベルト走行時の亀裂数も多くなった。
一方、実施例はジアルキルパーオキサイドとポリエチレングリコールの組み合わせで、ブルームなく、適切な加硫速度が得られベルト走行性能も良好であった。
【産業上の利用可能性】
【００５７】
本発明にかかる摩擦伝動ベルトは自動車用あるいは一般産業用の駆動装置などに装着できる。
【図面の簡単な説明】
【００５８】
【図１】本発明に係る摩擦伝動ベルトであるＶリブドベルトの断面斜視図である。
【図２】本発明に係る摩擦伝動ベルトである別のＶリブドベルトの断面図である。
【図３】本発明に係る摩擦伝動ベルトである更に別のＶリブドベルトの断面図である。
【図４】実施例における耐熱耐久試験のレイアウトを示す図である。
【符号の説明】
【００５９】
１  Ｖリブドベルト
２  心線
３  接着層
４  圧縮層
５  伸張層
６  リブ部
【図１】
2008291992.tif 000004
【図２】
2008291992.tif 000005
【図３】
2008291992.tif 000006
【図４】
2008291992.tif 000007